(57)【要約】【課題】複数のレーザー光に対して反射を防止する反射防止膜を光学レンズのレンズ曲面の表面に沿って単層でコートする。【解決手段】複数のレーザー光Ｌａ，Ｌｂ，Ｌｃが反射防止膜２をそれぞれ通過して光学レンズ１の第１レンズ曲面１ａに入射する入射角θに対応して各波長の１／ｃｏｓθを見かけの波長λｍとして算出した場合に、入射角θが０°である時の各波長の見かけの波長のうちで最も短い見かけの波長をλｍ・ｍｉｎとし、且つ、入射角θが各ＮＡ（開口数）に従う最大入射角である時の各波長の見かけの波長のうちで最も長い見かけの波長をλｍ・ｍａｘとした時に、反射防止膜２の膜厚ｄを設計する時の設計基準波長λを、｛（λｍ・ｍｉｎ＋λｍ・ｍａｘ）／２｝×１から｛（λｍ・ｍｉｎ＋λｍ・ｍａｘ）／２｝×１．４の範囲内に設定する。【選択図】図１
2006154085.tif 000002
【特許請求の範囲】
【請求項１】
波長が異なる複数のレーザー光を各波長に対応した各ＮＡ（開口数）に従って光学レンズに選択的に入射させる際に、前記複数のレーザー光に対して反射を防止する反射防止膜を前記光学レンズのレンズ曲面の表面に沿って単層でコートする反射防止膜コート方法であって、
前記反射防止膜の膜厚をｄ、前記複数のレーザー光に対して共通に設定される前記反射防止膜の膜厚設計時の設計基準波長をλ、前記光学レンズの屈折率をＮｇとし、ｄ＝λ／（４×Ｎｇ１／２）の式を略満たすように前記反射防止膜の膜厚ｄを設定するにあたって、
前記複数のレーザー光が前記反射防止膜をそれぞれ通過して前記レンズ曲面に入射する入射角θに対応して前記各波長の１／ｃｏｓθを見かけの波長λｍとして算出した場合に、前記入射角θが０°である時の前記各波長の見かけの波長のうちで最も短い見かけの波長をλｍ・ｍｉｎとし、且つ、前記入射角θが前記各ＮＡ（開口数）に従う最大入射角である時の前記各波長の見かけの波長のうちで最も長い見かけの波長をλｍ・ｍａｘとした時に、
前記反射防止膜の膜厚ｄを設計する時の設計基準波長λを、
｛（λｍ・ｍｉｎ＋λｍ・ｍａｘ）／２｝×１から｛（λｍ・ｍｉｎ＋λｍ・ｍａｘ）／２｝×１．４の範囲内に設定することで前記した式から前記反射防止膜の膜厚ｄを得ることを特徴とする反射防止膜コート方法。
【請求項２】
請求項１に記載の反射防止膜コート方法を適用した光学レンズであって、
得られた膜厚ｄで前記反射防止膜を前記レンズ曲面の表面に沿って単層でコートしたことを特徴とする光学レンズ。
【発明の詳細な説明】
【技術分野】
【０００１】
本発明は、波長が異なる複数のレーザー光を各波長に対応した各ＮＡ（開口数）に従って光学レンズに選択的に入射させる際に、複数のレーザー光に対して反射を防止する反射防止膜を光学レンズのレンズ曲面の表面に沿って単層でコートする反射防止膜コート方法及びこの反射防止膜コート方法を適用した光学レンズに関するものである。
【背景技術】
【０００２】
音声信号，映像信号，データ信号などの各種の情報信号を高密度に記録及び／又は再生できる光ディスクは、光ディスクドライブ内に移動自在に設けた光ピックアップにより信号面上の所望の記録トラックを高速にアクセスできることから多用されている。
【０００３】
上記した光ピックアップは、光源となる半導体レーザーから出射したレーザー光を対物レンズにより絞り込んでレーザービームを得て、このレーザービームを光ディスクの信号面上の記録トラックにスポット状に照射し、且つ、信号面の反射膜で反射された戻り光を光センサにより検出して情報信号を再生している。
【０００４】
尚、情報信号を光ディスクの信号面上に記録する場合にはレーザーパワーの強い記録用のレーザービームを信号面上に照射して、信号面上に成膜した記録層に情報信号を記録する一方、記録済みの情報信号を再生する場合にはレーザーパワーの弱い再生用のレーザービームを信号面上に照射して情報信号を読み取っている。
【０００５】
ところで、一般的に、光ディスクや光通信に使う光学レンズは、レーザー光源から出射されたレーザー光を効率よく透過するために、レンズ曲面の表面に沿って反射防止膜がコーティングされており、本出願人は先にＮＡ（開口数）が大きな光学レンズのレンズ曲面の表面に沿って反射防止膜を少なくとも１層又は複数層を積層してコートする反射防止膜コート方法及びこの反射防止膜コート方法を適用した光学レンズを提案している（例えば、特許文献１参照）。
【特許文献１】特開２００４−１４５００３号公報。
【０００６】
図１０は従来の反射防止膜コート方法及びこの反射防止膜コート方法を適用した光学レンズを説明するための図であり、（ａ）は単一のレーザー光を光学レンズに入射させる場合に反射防止膜を第１レンズ曲面の表面に沿って単層でコートした状態を示した断面図、（ｂ）は（ａ）中の“イ部”を拡大して示した拡大図である。
【０００７】
図１０（ａ），（ｂ）に示した従来の反射防止膜コート方法及びこの反射防止膜コート方法を適用した光学レンズは、上記した特許文献１（特開２００４−１４５００３号公報）に開示されているものであり、ここでは特許文献１を参照して光学レンズ１０の第１レンズ曲面１０ａの表面に沿って反射防止膜１１を単層でコートした場合について説明する。
【０００８】
図１０（ａ），（ｂ）に示した如く、従来の反射防止膜コート方法を適用した光学レンズ１０は、ＮＡ（開口数）を大きく設定した状態で光ディスクや光通信などのレーザー光学系に適用され、且つ、第１レンズ曲面１０ａの表面に沿って反射防止膜１１が単層（１層）でコートされて、単一のレーザー光源（図示せず）から出射されたレーザー光Ｌに対して反射を防止している。
【０００９】
この際、上記した光学レンズ（対物レンズ）１０は、周知のＤＶＤ（Ｄｉｇｉｔａｌ  Ｖｅｒｓａｔｉｌｅ  Ｄｉｓｃ）とか、ＤＶＤより更に高密度なＢｌｕ−ｒａｙ  Ｄｉｓｃのような記録密度の高い光ディスクに情報信号を記録及び／又は再生するための対物レンズに適用されると記載されているが、ＤＶＤに対応して波長が略６５０ｎｍ程度のレーザー光又はＢｌｕ−ｒａｙ  Ｄｉｓｃに対応して波長が略４００ｎｍ程度のレーザー光のうちいずれか一方のレーザー光（単一のレーザー光）に対してのみ適用可能になっているので、ＤＶＤ又はＢｌｕ−ｒａｙ  Ｄｉｓｃのいずれか一方の光ディスク用として光ピックアップ（図示せず）が構成されているものである。
【００１０】
また、上記した光学レンズ１０は、光学ガラス（又は透明樹脂）などを用いて形成されており、単一のレーザー光源（図示せず）から出射したレーザー光Ｌが入射する側に曲率半径が小さい第１レンズ曲面１０ａが形成され、且つ、光ディスク側に第１レンズ曲面１０ａより曲率半径が大きい第２レンズ曲面１０ｂが形成されている。
【００１１】
ここで、光学レンズ１０の第１レンズ曲面１０ａの表面に沿って反射防止膜１１を単層でコートするにあたって、一般的に、レーザー光Ｌを入射角０°で第１レンズ曲面１０ａに垂直に入射させた場合には、次のようにして反射防止膜１１の膜厚を設定する。
【００１２】
例えば反射防止膜１１の膜厚をｄ、反射防止膜１１の屈折率をＮ、使用するレーザー光Ｌの波長（使用波長）をλ０、光学レンズ１０の材料の屈折率をＮｇとすると、一般的に反射防止膜１１を単層でコートする時には、下記の数式（１），（２）の両式を略満たすように、反射防止膜１１の膜材料の屈折率Ｎと、反射防止膜１１の膜厚ｄとを決定する必要がある
〔数１〕
位相条件として、Ｎ×ｄ＝λ０／４      ……（１）
但し、Ｎ：反射防止膜の屈折率
ｄ：反射防止膜の膜厚
λ０：レーザー光の波長
【００１３】
〔数２〕
振幅条件として、Ｎ＝Ｎｇ１／２        ……（２）
但し、Ｎ：反射防止膜の屈折率
Ｎｇ：光学レンズの材料の屈折率
【００１４】
この際、光学レンズ１０に用いる材料として例えば光学ガラスなどを用いた場合に、光学ガラスの屈折率Ｎｇが１．５〜２程度であれば、反射防止膜１１の屈折率Ｎは上記した数式（２）より１．２２〜１．４程度になる。そこで、反射防止膜１１を単層でコートする時には、数式（１）と数式（２）とから下記の数式（３）を得て、この数式（３）に光学ガラスの屈折率Ｎｇの値を代入すれば反射防止膜１１の膜厚ｄを決定することができる。
【００１５】
〔数３〕
ｄ＝λ０／（４×Ｎｇ１／２）      ……（３）
但し、ｄ：反射防止膜の膜厚
λ０：レーザー光の波長
Ｎｇ：光学レンズの材料の屈折率
【００１６】
この際、反射防止膜１１の屈折率Ｎは連続して可変できないし、屈折率の低い反射防止膜材料もあまりない。そこで、一般的にはできるだけ低い屈折率で、かつ丈夫な反射防止膜１１ができるフッ化マグネシウム（ＭｇＦ２）を用いており、このフッ化マグネシウム（ＭｇＦ２）の屈折率Ｎｇは１．３８程度である。
【００１７】
また、上記した数式（１）中のＮ×ｄは、反射防止膜１１の表面で反射するレーザー光Ｌと、光学レンズ１０の第１レンズ曲面１０ａで反射するレーザー光Ｌとの光路差の１／２で、これが使用するレーザー光Ｌの波長λ０の１／４になるように反射防止膜１１の膜厚ｄを決めれば良いものであるが、上記したように、ＤＶＤやＢｌｕ−ｒａｙ  Ｄｉｓｃのような記録密度の高い光ディスクに適用される光学レンズ（対物レンズ）１０は、ＮＡ（開口数）が大きいためにレーザー光源からのレーザー光Ｌが入射する側の第１レンズ曲面１０ａの外周部の傾斜がきついために、対物レンズ１０の第１レンズ曲面１０ａの表面に沿って反射防止膜１１をコートした時に、第１レンズ曲面１０ａの外周部にコートした反射防止膜１１の膜厚が前記した各数式（１）〜（３）よって求めた所定の膜厚ｄより薄くなり、反射防止膜１１の外周部でレーザー光Ｌの光透過率が低下してしまい、全体の透過光量が減るので、これを対策するために、前記した数式（３）において、使用するレーザー光Ｌの波長λ０を反射防止膜１１の膜厚設計時のレーザー光Ｌへの設計基準波長λに入れ替えることで、反射防止膜１１を単層でコートする時には反射防止膜１１の膜厚ｄに対して下記する数式（４）を略満たすように設定している。
【００１８】
〔数４〕
ｄ＝λ／（４×Ｎｇ１／２）      ……（４）
但し、ｄ：反射防止膜の膜厚
λ：反射防止膜の膜厚設計時のレーザー光への設計基準波長
Ｎｇ：光学レンズの材料の屈折率
【００１９】
ここで、反射防止膜１１の膜厚設計時のレーザー光Ｌへの設計基準波長λを求めるにあたって、光学レンズ１０に対して外周部の傾斜がきつい第１レンズ曲面１０ａの表面に沿って反射防止膜１１を単層でコートする場合に、レーザー光Ｌが光学レンズ１０の第１レンズ曲面１０ａに入射する入射角θの位置の膜厚ｄ’は、下記の数式（５）に略沿うことが実験結果から既に判明している。
【００２０】
〔数５〕
ｄ’＝ｄ×ｃｏｓθ      ……（５）
【００２１】
即ち、レーザー光Ｌの光学レンズ１０の第１レンズ曲面１０ａへの入射角θの位置の膜厚ｄ’がレンズ中心部の膜厚ｄのｃｏｓθ倍になるということは、使用するレーザー光Ｌの波長λ０に対して入射角θの位置に対応したレーザー光Ｌの見かけの波長λｍが１／ｃｏｓθになるということと等価であり、下記の数式（６）が成立することになる。
【００２２】
〔数６〕
λｍ＝λ０／ｃｏｓθ      ……（６）
但し、λｍ：見かけの波長
λ０：レーザー光の波長
θ：レーザー光の第１レンズ曲面１０ａへの入射角
【００２３】
そこで、従来の反射防止膜コート方法では、上記した見かけの波長λｍの考え方を適用して、反射防止膜１１の膜厚設計時の設計基準波長λを下記のように求めている。
【００２４】
即ち、ＮＡ（開口数）が大きい光学レンズのレンズ曲面の表面に沿って反射防止膜を単層でコートする反射防止膜コート方法において、レーザー光が反射防止膜を通過してレンズ曲面に入射する時の最小入射角θｍｉｎに応じて求まるレーザー光Ｌの見かけの波長をλ１＝λ０／ｃｏｓθｍｉｎとし、且つ、レーザー光が反射防止膜を通過してレンズの曲面に入射する時の最大入射角θｍａｘに応じて求まるレーザー光の見かけの波長をλ２＝λ０／ｃｏｓθｍａｘとした時に、反射防止膜の膜厚を設計する時の設計基準波長λを、  ｛（λ１＋λ２）／２｝×１．１から｛（λ１＋λ２）／２｝×１．７５の範囲内に設定している。
【００２５】
これにより、上記の範囲内で設定された設計基準波長λを用いて算出した膜厚ｄでＮＡ（開口数）が大きく外周部の傾斜がきつい光学レンズ１０のレンズ曲面（第１レンズ曲面）１０ａの表面に沿って反射防止膜１１を単層でコートすれば、単一なレーザー光Ｌに対して反射防止膜１１は良好な光透過率を維持できる。
【発明の開示】
【発明が解決しようとする課題】
【００２６】
ところで、上記した従来の反射防止膜コート方法及びこの反射防止膜コート方法を適用した光学レンズ１０の場合に、上記した見かけの波長λｍの考え方を適用して、反射防止膜１１の膜厚設計時の設計基準波長λを設定しているので、ＮＡ（開口数）が大きく外周部の傾斜がきつい光学レンズ１０の場合でも、単一なレーザー光Ｌに対してレンズ曲面（第１レンズ曲面）１０ａの表面に沿って成膜した反射防止膜１１は良好な光透過率を維持できるものの、ここでは前述したように、ＤＶＤに対応して波長が略６５０ｎｍ程度のレーザー光又はＢｌｕ−ｒａｙ  Ｄｉｓｃに対応して波長が略４００ｎｍ程度のレーザー光のうちいずれか一方のレーザー光（単一のレーザー光）のみしか考慮されているにすぎない。
【００２７】
一方、世の中には、ＤＶＤやＢｌｕ−ｒａｙ  Ｄｉｓｃのような記録密度の高い光ディスクの他に、比較的記録密度の低いＣＤ（Ｃｏｍｐａｃｔ  Ｄｉｓｃ）もあり、Ｂｌｕ−ｒａｙ  Ｄｉｓｃ，ＤＶＤ，ＣＤなどの複数の光ディスクを一つの対物レンズを用いて互換記録再生可能な光ピックアップが検討されているが、この場合には波長が異なる複数のレーザー光を各波長に対応した各ＮＡ（開口数）に従って一つの光学レンズ（一つの対物レンズ）に選択的に入射させる必要があり、これに伴って、上記した見かけの波長λｍの考え方を適用した場合に、複数のレーザー光に対して反射防止膜１１の膜厚設計時の設計基準波長λの設定方法を再検討する必要性が生じている。
【００２８】
そこで、波長が異なる複数のレーザー光を各波長に対応した各ＮＡ（開口数）に従って光学レンズに選択的に入射させる際に、複数のレーザー光に対して反射を防止する反射防止膜を光学レンズのレンズ曲面の表面に沿って単層でコートする反射防止膜コート方法及びこの反射防止膜コート方法を適用した光学レンズが望まれている。
【課題を解決するための手段】
【００２９】
本発明は上記課題に鑑みてなされたものであり、請求項１記載の発明は、波長が異なる複数のレーザー光を各波長に対応した各ＮＡ（開口数）に従って光学レンズに選択的に入射させる際に、前記複数のレーザー光に対して反射を防止する反射防止膜を前記光学レンズのレンズ曲面の表面に沿って単層でコートする反射防止膜コート方法であって、
前記反射防止膜の膜厚をｄ、前記複数のレーザー光に対して共通に設定される前記反射防止膜の膜厚設計時の設計基準波長をλ、前記光学レンズの屈折率をＮｇとし、ｄ＝λ／（４×Ｎｇ１／２）の式を略満たすように前記反射防止膜の膜厚ｄを設定するにあたって、
前記複数のレーザー光が前記反射防止膜をそれぞれ通過して前記レンズ曲面に入射する入射角θに対応して前記各波長の１／ｃｏｓθを見かけの波長λｍとして算出した場合に、前記入射角θが０°である時の前記各波長の見かけの波長のうちで最も短い見かけの波長をλｍ・ｍｉｎとし、且つ、前記入射角θが前記各ＮＡ（開口数）に従う最大入射角である時の前記各波長の見かけの波長のうちで最も長い見かけの波長をλｍ・ｍａｘとした時に、
前記反射防止膜の膜厚ｄを設計する時の設計基準波長λを、
｛（λｍ・ｍｉｎ＋λｍ・ｍａｘ）／２｝×１から｛（λｍ・ｍｉｎ＋λｍ・ｍａｘ）／２｝×１．４の範囲内に設定することで前記した式から前記反射防止膜の膜厚ｄを得ることを特徴とする反射防止膜コート方法である。
【００３０】
また、請求項２記載の発明は、請求項１に記載の反射防止膜コート方法を適用した光学レンズであって、
得られた膜厚ｄで前記反射防止膜を前記レンズ曲面の表面に沿って単層でコートしたことを特徴とする光学レンズである。
【発明の効果】
【００３１】
請求項１記載の反射防止膜コート方法によると、波長が異なる複数のレーザー光を各波長に対応した各ＮＡ（開口数）に従って光学レンズに選択的に入射させる際に、複数のレーザー光に対して反射を防止する反射防止膜を光学レンズのレンズ曲面の表面に沿って単層でコートする反射防止膜コート方法であって、とくに、反射防止膜の膜厚をｄ、複数のレーザー光に対して共通に設定される反射防止膜の膜厚設計時の設計基準波長をλ、光学レンズの屈折率をＮｇとし、ｄ＝λ／（４×Ｎｇ１／２）の式を略満たすように反射防止膜の膜厚ｄを設定するにあたって、複数のレーザー光が反射防止膜をそれぞれ通過してレンズ曲面に入射する入射角θに対応して各波長の１／ｃｏｓθを見かけの波長λｍとして算出した場合に、入射角θが０°である時の各波長の見かけの波長のうちで最も短い見かけの波長をλｍ・ｍｉｎとし、且つ、入射角θが各ＮＡ（開口数）に従う最大入射角である時の各波長の見かけの波長のうちで最も長い見かけの波長をλｍ・ｍａｘとした時に、反射防止膜の膜厚ｄを設計する時の設計基準波長λを、
｛（λｍ・ｍｉｎ＋λｍ・ｍａｘ）／２｝×１から｛（λｍ・ｍｉｎ＋λｍ・ｍａｘ）／２｝×１．４の範囲内に設定することで前記した式から前記反射防止膜の膜厚ｄを得ているので、複数のレーザー光のうちで波長が短いレーザー光Ｌａに対応してＮＡ（開口数）が大きく外周部の傾斜がきつい光学レンズのレンズ曲面の表面に沿って反射防止膜を単層でコートしても、複数のレーザー光に対して反射防止膜は良好な光透過率を維持できる。
【００３２】
更に、請求項２記載の光学レンズによると、上記した請求項１記載の反射防止膜コート方法を適用して得られた膜厚ｄで反射防止膜をレンズ曲面（第１レンズ曲面及び／又は第１レンズ曲面）の表面に沿って単層でコートしたため、上記と同様の効果が得ることができる。
【発明を実施するための最良の形態】
【００３３】
以下に本発明に係る反射防止膜コート方法及びこの反射防止膜コート方法を適用した光学レンズの一実施例を図１〜図９を参照して詳細に説明する。
【実施例】
【００３４】
図１は本発明に係る反射防止膜コート方法及びこの反射防止膜コート方法を適用した光学レンズを説明するための図であり、（ａ）は波長が異なる複数のレーザー光を光学レンズに選択的に入射させる場合に反射防止膜を第１レンズ曲面の表面に沿って単層でコートした状態を示した断面図、（ｂ）は（ａ）中の“イ部”を拡大して示した拡大図である。
【００３５】
図１（ａ），（ｂ）に示した如く、本発明に係る反射防止膜コート方法を適用した光学レンズ１は、波長が異なる複数のレーザー光を各波長に対応した各ＮＡ（開口数）に従って選択的に入射可能になっており、複数のレーザー光として例えば３種類のレーザー光Ｌａ，Ｌｂ，Ｌｃが用いられている。そして、３種類のレーザー光Ｌａ，Ｌｂ，Ｌｃに対して反射を防止するための反射防止膜２が、従来と同じ材料であるフッ化マグネシウム（ＭｇＦ２）を用いて各レーザー光Ｌａ，Ｌｂ，Ｌｃの入射側となる第１レンズ曲面１ａの表面に沿って単層（１層）でコートされている。
【００３６】
尚、この実施例では、波長が異なる３種類のレーザー光Ｌａ，Ｌｂ，Ｌｃを選択的に入射させる光学レンズ１として、３種類のレーザー光Ｌａ，Ｌｂ，Ｌｃと対応した３種類の光ディスクを互換記録再生するための光ピックフアップ（図示せず）内に設けた対物レンズに適用した場合について説明するが、この対物レンズに限定されることなく、光通信分野でも複数のレーザー光を入射でき、且つ、複数のレーザー光のうちで波長が短いレーザー光に対応してＮＡ（開口数）が大きな光学レンズにも適用できるものである。
【００３７】
上記に伴って、光学レンズ１に選択的に入射される３種類のレーザー光Ｌａ，Ｌｂ，Ｌｃについて説明すると、まず、レーザー光Ｌａは、Ｂｌｕ−ｒａｙ  Ｄｉｓｃに対応して使用波長が例えば４０８ｎｍに設定されており、且つ、Ｂｌｕ−ｒａｙ  Ｄｉｓｃに対応して光学レンズ１へのＮＡ（開口数）が０．８５に設定されているので、光学レンズ１の第１レンズ曲面１ａの外周部への最大入射角θａ・ｍａｘは６０°となっており、このレーザー光Ｌａを不図示のレーザービーム入射面から略０．１ｍｍ隔てた位置に信号面があるＢｌｕ−ｒａｙ  Ｄｉｓｃに入射させている。
【００３８】
次に、レーザー光Ｌｂは、ＤＶＤに対応して使用波長が例えば６５０ｎｍに設定されており、且つ、ＤＶＤに対応して光学レンズ１へのＮＡ（開口数）が０．６５に設定されているので、光学レンズ１の第１レンズ曲面１ａの外周部への最大入射角θｂ・ｍａｘは４８°となっており、このレーザー光Ｌｂを不図示のレーザービーム入射面から略０．６ｍｍ隔てた位置に信号面があるＤＶＤに入射させている。
【００３９】
更に、レーザー光Ｌｃは、ＣＤに対応して使用波長が例えば７８０ｎｍに設定されており、且つ、ＣＤに対応して光学レンズ１へのＮＡ（開口数）が０．４５に設定されているので、光学レンズ１の第１レンズ曲面１ａの外周部への最大入射角θｃ・ｍａｘは３５°となっており、このレーザー光Ｌｂを不図示のレーザービーム入射面から略１．２ｍｍ隔てた位置に信号面があるＣＤに入射させている。
【００４０】
この際、３種類のレーザー光Ｌａ，Ｌｂ，Ｌｃは、各ＮＡ（開口数）に応じて光学レンズ１の第１レンズ曲面１ａに入射する時の光線高さが設定されるが、この時の光線高さは、Ｌａ：Ｌｂ：Ｌｃ＝１：０．７６：０．５３に設定されている。
【００４１】
尚、この実施例では、３種類のレーザー光Ｌａ，Ｌｂ，Ｌｃに対応してＢｌｕ−ｒａｙ  Ｄｉｓｃ，ＤＶＤ，ＣＤを適用しているが、これに限らず、２種類のレーザー光Ｌａ，Ｌｂに対応してＢｌｕ−ｒａｙ  Ｄｉｓｃ，ＤＶＤを適用しても良い。
【００４２】
また、上記した光学レンズ１は、光学ガラス（又は透明樹脂）などを用いて形成されており、３種類のレーザー光源（図示せず）から出射した３種類のレーザー光Ｌａ，Ｌｂ，Ｌｃが選択に入射する側に曲率半径が小さい第１レンズ曲面１ａが形成され、且つ、３種類の光ディスク側に第１レンズ曲面１ａより曲率半径が大きい第２レンズ曲面１ｂが形成されている。この際、光学レンズ１の第１レンズ曲面１ａはＢｌｕ−ｒａｙ  ＤｉｓｃへのＮＡ（開口数）に対応してＮＡ（開口数）が大きく設定されているために第１レンズ曲面１ａの外周部の傾斜がきつくなっている。
【００４３】
また、光学レンズ１の第２レンズ曲面１ｂは、各レーザー光Ｌａ，Ｌｂ，Ｌｃの出射側となるが、この第２レンズ曲面１ｂ側も第１レンズ曲面１ａ側と同様に考えることができるので、第２レンズ曲面１ｂの表面に沿って必要に応じて反射防止膜（図示せず）をコートすれば良い。
【００４４】
ここで、実施例の要部となる反射防止膜２の膜厚設計時の複数のレーザー光Ｌａ，Ｌｂ，Ｌｃへの設計基準波長λについて図２〜図９を用いて説明する。
【００４５】
図２は３種類のレーザー光Ｌａ，Ｌｂ，Ｌｃの使用波長における見かけの波長をそれぞれ示した図、
図３は３種類のレーザー光Ｌａ，Ｌｂ，Ｌｃに対する反射防止膜の膜厚設計時の設計基準波長λ＝６２０ｎｍの場合（λ＝６９０ｎｍに対して略０．９倍の場合）における反射防止膜の光透過率特性を示した図、
図４は３種類のレーザー光Ｌａ，Ｌｂ，Ｌｃに対する反射防止膜の膜厚設計時の設計基準波長λ＝６９０ｎｍの場合における反射防止膜の光透過率特性を示した図、
図５は３種類のレーザー光Ｌａ，Ｌｂ，Ｌｃに対する反射防止膜の膜厚設計時の設計基準波長λ＝７６０ｎｍの場合（λ＝６９０ｎｍに対して略１．１倍の場合）における反射防止膜の光透過率特性を示した図、
図６は３種類のレーザー光Ｌａ，Ｌｂ，Ｌｃに対する反射防止膜の膜厚設計時の設計基準波長λ＝８３０ｎｍの場合（λ＝６９０ｎｍに対して略１．２倍の場合）における反射防止膜の光透過率特性を示した図、
図７は３種類のレーザー光Ｌａ，Ｌｂ，Ｌｃに対する反射防止膜の膜厚設計時の設計基準波長λ＝９００ｎｍの場合（λ＝６９０ｎｍに対して略１．３倍の場合）における反射防止膜の光透過率特性を示した図、
図８は３種類のレーザー光Ｌａ，Ｌｂ，Ｌｃに対する反射防止膜の膜厚設計時の設計基準波長λ＝９７０ｎｍの場合（λ＝６９０ｎｍに対して略１．４倍の場合）における反射防止膜の光透過率特性を示した図、
図９は比較例として従来例により単一のレーザー光に対する反射防止膜の膜厚設計時の設計基準波長λ＝１０７０ｎｍの場合、仮に３種類のレーザー光を通過させた時の反射防止膜の光透過率特性を示した図である。
【００４６】
本発明に係る反射防止膜コート方法及びこの反射防止膜コート方法を適用した光学レンズ１では、波長が異なる３種類のレーザー光Ｌａ，Ｌｂ，Ｌｃを各波長に対応した各ＮＡ（開口数）に従って選択的に入射させる時に、３種類のレーザー光Ｌａ，Ｌｂ，Ｌｃのうちで波長が短いレーザー光Ｌａに対応してＮＡ（開口数）が大きく外周部の傾斜がきつい第１レンズ曲面１ａの表面に沿って反射防止膜２を単層でコートするにあたって、先に従来技術で説明した数式（６）による見かけの波長λｍの考え方を適用しているが、反射防止膜２の膜厚設計時の複数のレーザー光Ｌａ，Ｌｂ，Ｌｃへの設計基準波長λを求める計算式が従来例に対して異なっている。
【００４７】
そして、この実施例では、下記する手順により反射防止膜２の膜厚設計時の複数のレーザー光Ｌａ，Ｌｂ，Ｌｃへの設計基準波長λを新たに求めて、ここで新たに得られた設計基準波長λを先に従来技術で説明した数式（４）に代入することにより、複数のレーザー光Ｌａ，Ｌｂ，Ｌｃに対して反射防止膜２の光透過率のバランスが最良となる反射防止膜２の膜厚ｄを設定している。
【００４８】
即ち、光学レンズ１に選択的に入射する３種類のレーザー光Ｌａ，Ｌｂ，Ｌｃに対して見かけの波長λｍをそれぞれ求める場合に、まず、Ｂｌｕ−ｒａｙ  Ｄｉｓｃに対応して基準波長が例えば４０８ｎｍのレーザー光Ｌａを光学レンズ１へのＮＡ（開口数）が０．８５になる最大入射角６０°まで、入射角θを０°，１０°，２０°，３０°，４０°，５０°，６０°にそれぞれ振って各入射角θにおける見かけの波長λｍを、先に示した数式（６）に当てはめて計算すると、下記の表１に示した結果が得られ、この結果を図２のグラフに示している。
【表１】
2006154085.tif 000003
【００４９】
次に、ＤＶＤに対応して基準波長が例えば６５０ｎｍのレーザー光Ｌｂを光学レンズ１へのＮＡ（開口数）が０．６５になる最大入射角４８°まで、入射角θを０°，１０°，２０°，３０°，４０°，４８°にそれぞれ振って各入射角θにおける見かけの波長λｍを、先に示した数式（６）に当てはめて計算すると、下記の表２に示した結果が得られ、この結果を図２のグラフに示している。
【表２】
2006154085.tif 000004
【００５０】
更に、ＣＤに対応して基準波長が例えば７８０ｎｍのレーザー光Ｌｃを光学レンズ１へのＮＡ（開口数）が０．４５になる最大入射角３５°まで、入射角θを０°，１０°，２０°，３０°，３５°にそれぞれ振って各入射角θにおける見かけの波長λｍを、先に示した数式（６）に当てはめて計算すると、下記の表３に示した結果が得られ、この結果を図２のグラフに示している。
【表３】
2006154085.tif 000005
【００５１】
このように、光学レンズ１の第１レンズ曲面１ａへの入射角θの位置により、３種類のレーザー光Ｌａ，Ｌｂ，Ｌｃに対する見かけの波長λｍは非常に大きく変わる。
【００５２】
そこで、本発明では、反射防止膜２の膜厚をｄ、３種類のレーザー光Ｌａ，Ｌｂ，Ｌｃに対して共通して設定される反射防止膜２の膜厚設計時の設計基準波長をλ、光学レンズ１の屈折率をＮｇとし、先に数式（４）で示したｄ＝λ／（４×Ｎｇ１／２）の式を略満たすように反射防止膜２の膜厚ｄを設定するにあたって、３種類のレーザー光Ｌａ，Ｌｂ，Ｌｃが反射防止膜２をそれぞれ通過してレンズ曲面（第１レンズ曲面）１ａに入射する入射角θに対応して各波長の１／ｃｏｓθを見かけの波長λｍとして算出した場合に、入射角θが０°である時の各波長の見かけの波長のうちで最も短い見かけの波長をλｍ・ｍｉｎとし、且つ、入射角θが各ＮＡ（開口数）に従う最大入射角である時の各波長の見かけの波長のうちで最も長い見かけの波長をλｍ・ｍａｘとした時に、反射防止膜２の膜厚ｄを設計する時の設計基準波長λを、
｛（λｍ・ｍｉｎ＋λｍ・ｍａｘ）／２｝×１から｛（λｍ・ｍｉｎ＋λｍ・ｍａｘ）／２｝×１．４の範囲内に設定している。
【００５３】
具体的に説明すると、前述した表１〜表３及び図２において、各使用波長が４０８ｎｍ，６５０ｎｍ，７８０ｎｍである３種類のレーザー光Ｌａ，Ｌｂ，Ｌｃが反射防止膜２をそれぞれ通過して光学レンズ１の第１レンズ曲面１ａに入射角θ＝０°で入射した時の各見かけの波長λｍは、各使用波長と同じ値の４０８ｎｍ，６５０ｎｍ，７８０ｎｍとなり、これらのうちで最も短い見かけの波長λｍ・ｍｉｎは４０８ｎｍである。
【００５４】
一方、３種類のレーザー光Ｌａ，Ｌｂ，Ｌｃが反射防止膜２をそれぞれ通過して光学レンズ１の第１レンズ曲面１ａに各ＮＡ０．８５，０．６５，０．４５に対応した入射角θ＝６０°，４８°，３５°で入射した時の各見かけの波長λｍは、８１６ｎｍ，９７１ｎｍ，９５２ｎｍとなり、これらのうちで最も長い見かけの波長λｍ・ｍａｘは略９７０ｎｍである。
【００５５】
従って、上記からλｍ・ｍｉｎ＝４０８ｎｍ、λｍ・ｍａｘ＝略９７０ｎｍであるので、これらの各値を代入して反射防止膜２の膜厚ｄを設計する時の設計基準波長λを算出し、この設計基準波長λを｛（λｍ・ｍｉｎ＋λｍ・ｍａｘ）／２｝×１＝６９０ｎｍから｛（λｍ・ｍｉｎ＋λｍ・ｍａｘ）／２｝×１．４＝略９７０ｎｍの範囲内に設定している。そして、６９０ｎｍ〜略９７０ｎｍの範囲内で設定した設計基準波長λを先に説明した数式（４）に代入することで、反射防止膜２の膜厚ｄが得られる。
【００５６】
更に、上記したλｍ・ｍｉｎ＝４０８ｎｍ、λｍ・ｍａｘ＝略９７０ｎｍを代入して得られた設計基準波長λ＝６９０ｎｍを１とし、この設計基準波長λ＝６９０ｎｍに対して０．９倍〜１．４倍の計基準波長λ＝略６２０ｎｍ〜略９７０ｎｍに設定した時の膜厚ｄで反射防止膜２を第１レンズ曲面１ａに成膜した時に、３種類のレーザー光Ｌａ，Ｌｂ，Ｌｃに対する反射防止膜２の光透過率特性が図３〜図８に示したように得られた。
【００５７】
これらの図３〜図８中において、横軸は光学レンズ１の瞳の面積比を示し、即ち、面積比０％がレンズ中心と対応する入射角０°、面積比１００％がＢｌｕ−ｒａｙ  Ｄｉｓｃ用のレーザー光Ｌａへのレンズ最外周と対応する入射角６０°となっており、一方、縦軸は反射防止膜２の光透過率を示している。
【００５８】
ここで、図３〜図８に示した反射防止膜２の光透過率特性の結果を比較検討すると、図４に示したように設計基準波長λが上記により算出した６９０ｎｍに設定した場合から図７に示したように設計基準波長λが上記６９０ｎｍに対して略１．３倍である９００ｎｍに設定した場合までの間では、Ｂｌｕ−ｒａｙ  Ｄｉｓｃ用のレーザー光Ｌａに対して光学レンズ１の第１レンズ曲面１ａに成膜した反射防止膜２の中心部（面積比０％）よりも外周部（面積比７０％から１００％付近）の光透過率が高くなっていて、最小ピットの読みとりに重要な反射防止膜２の外周部の光透過率が良くなっていると共に、ＤＶＤ用のレーザー光Ｌｂ及びＣＤ用のレーザー光Ｌｃに対しても反射防止膜２の光透過率が中心部から外周部までバランスが取れて優れている。さらに、設計基準波長λを略９７０ｎｍに設定した場合には、図８から明らかなように、Ｂｌｕ−ｒａｙ  Ｄｉｓｃ用のレーザー光Ｌａに対しては、反射防止膜２の光透過率のバランスは保っているが、ＤＶＤ用のレーザー光Ｌｂに対して、反射防止膜２の内周部の光透過率が低下し始めて外周部偏重となり始め、このあたりが限界と思われ、設計基準波長λを略９７０ｎｍ以上に設定した場合には各レーザー光Ｌａ，Ｌｂ，Ｌｃに対して反射防止膜２の光透過率のバランスが崩れてしまう。
【００５９】
これに対して、図３に示したように設計基準波長λが上記６９０ｎｍに対して略０．９倍である６２０ｎｍに設定した場合には、Ｂｌｕ−ｒａｙ  Ｄｉｓｃ用のレーザー光Ｌａ及びＤＶＤ用のレーザー光Ｌｂ並びＣＤ用のレーザー光Ｌｃに対して反射防止膜２の外周部の光透過率が僅かに低下している。
【００６０】
更に、比較例として、従来の反射防止膜コート方法を適用して設計基準波長λを設定した例を図９に示している。
【００６１】
この図９において、単一なレーザー光としてＢｌｕ−ｒａｙ  Ｄｉｓｃ用のレーザー光Ｌａを適用した場合に、レーザー光Ｌａが反射防止膜２を通過して光学レンズ１の第１レンズ曲面１ａに入射する時の最小入射角θｍｉｎに応じて求まるレーザー光Ｌａの見かけの波長λ１は先に示した表１より４０８ｎｍであり、一方、レーザー光Ｌａが反射防止膜２を通過して光学レンズ１の第１レンズ曲面１ａ入射する時の最大入射角θｍａｘに応じて求まるレーザー光Ｌａの見かけの波長λ２は先に示した表１より８１６ｎｍであるので、反射防止膜２を設計する時の設計基準波長λを、例えば、最大許容範囲側で求めると、｛（λ１＋λ２）／２｝×１．７５＝略１０７０ｎｍとなる。これは、本発明の設計基準波長λの６９０ｎｍに対して略１．５５倍に当たる。このように設計基準波長λを略１０７０ｎｍに設定した場合には、図９から明らかなように、Ｂｌｕ−ｒａｙ  Ｄｉｓｃ用のレーザー光Ｌａに対しては、反射防止膜２の外周部の光透過率が僅かに低下しバランスが崩れ始めている、特に、ＤＶＤ用のレーザー光Ｌｂ及びＣＤ用のレーザー光Ｌｃに対して、反射防止膜２の内周部の光透過率が低下して、明らかに外周部偏重となり、各レーザー光Ｌａ，Ｌｂ，Ｌｃに対して反射防止膜２の光透過率のバランスが崩れてしまう。
【００６２】
尚、単一なレーザー光としてＤＶＤ用のレーザー光Ｌｂを適用した場合に、レーザー光Ｌｂの見かけの波長λ１は先に示した表２より６５０ｎｍであり、一方、レーザー光Ｌｂの見かけの波長λ２は表２より９７１ｎｍであるので、反射防止膜２を設計する時の設計基準波長λを、例えば、最大許容範囲側で求めると、｛（λ１＋λ２）／２｝×１．７５＝略１４１８ｎｍとなるので、この場合には各レーザー光Ｌａ，Ｌｂ，Ｌｃに対して反射防止膜２の光透過率のバランスが当然崩れてしまうことなる。
【００６３】
上記した各比較結果から、前述したように、複数のレーザー光を各波長に対応した各ＮＡ（開口数）に従って光学レンズ１に選択的に入射させた時に、入射角θが０°である時の各波長の見かけの波長のうちで最も短い見かけの波長をλｍ・ｍｉｎとし、且つ、入射角θが各ＮＡ（開口数）に従う最大入射角である時の各波長の見かけの波長のうちで最も長い見かけの波長をλｍ・ｍａｘとした時に、反射防止膜２の膜厚ｄを設計する時の設計基準波長λを、
｛（λｍ・ｍｉｎ＋λｍ・ｍａｘ）／２｝×１から｛（λｍ・ｍｉｎ＋λｍ・ｍａｘ）／２｝×１．４の範囲内に設定すれば、複数のレーザー光のうちで波長が短いレーザー光に対応してＮＡ（開口数）が大きく外周部の傾斜がきつい光学レンズのレンズ曲面の表面に沿って反射防止膜を単層でコートしても、複数のレーザー光に対して反射防止膜は良好な光透過率を維持できる。
【００６４】
更に、本発明に係る反射防止膜コート方法を適用して得られた膜厚ｄで反射防止膜２を光学レンズ１のレンズ曲面（第１レンズ曲面及び／又は第２レンズ曲面）の表面に沿って単層でコートすれば、上記と同様の効果が得ることができる。
【図面の簡単な説明】
【００６５】
【図１】本発明に係る反射防止膜コート方法及びこの反射防止膜コート方法を適用した光学レンズを説明するための図であり、（ａ）は波長が異なる複数のレーザー光を光学レンズに選択的に入射させる場合に反射防止膜を第１レンズ曲面の表面に沿って単層でコートした状態を示した断面図、（ｂ）は（ａ）中の“イ部”を拡大して示した拡大図である。
【図２】３種類のレーザー光Ｌａ，Ｌｂ，Ｌｃの使用波長における見かけの波長をそれぞれ示した図である。
【図３】３種類のレーザー光Ｌａ，Ｌｂ，Ｌｃに対する反射防止膜の膜厚設計時の設計基準波長λ＝６２０ｎｍの場合（λ＝６９０ｎｍに対して略０．９倍の場合）における反射防止膜の光透過率特性を示した図である。
【図４】３種類のレーザー光Ｌａ，Ｌｂ，Ｌｃに対する反射防止膜の膜厚設計時の設計基準波長λ＝６９０ｎｍの場合における反射防止膜の光透過率特性を示した図である。
【図５】３種類のレーザー光Ｌａ，Ｌｂ，Ｌｃに対する反射防止膜の膜厚設計時の設計基準波長λ＝７６０ｎｍの場合（λ＝６９０ｎｍに対して略１．１倍の場合）における反射防止膜の光透過率特性を示した図である。
【図６】３種類のレーザー光Ｌａ，Ｌｂ，Ｌｃに対する反射防止膜の膜厚設計時の設計基準波長λ＝８３０ｎｍの場合（λ＝６９０ｎｍに対して略１．２倍の場合）における反射防止膜の光透過率特性を示した図である。
【図７】３種類のレーザー光Ｌａ，Ｌｂ，Ｌｃに対する反射防止膜の膜厚設計時の設計基準波長λ＝９００ｎｍの場合（λ＝６９０ｎｍに対して略１．３倍の場合）における反射防止膜の光透過率特性を示した図である。
【図８】３種類のレーザー光Ｌａ，Ｌｂ，Ｌｃに対する反射防止膜の膜厚設計時の設計基準波長λ＝９７０ｎｍの場合（λ＝６９０ｎｍに対して略１．４倍の場合）における反射防止膜の光透過率特性を示した図である。
【図９】比較例として従来例により単一のレーザー光に対する反射防止膜の膜厚設計時の設計基準波長λ＝１０７０ｎｍの場合、仮に３種類のレーザー光を通過させた時の反射防止膜の光透過率特性を示した図である。
【図１０】従来の反射防止膜コート方法及びこの反射防止膜コート方法を適用した光学レンズを説明するための図であり、（ａ）は単一のレーザー光を光学レンズに入射させる場合に反射防止膜を第１レンズ曲面の表面に沿って単層でコートした状態を示した断面図、（ｂ）は（ａ）中の“イ部”を拡大して示した拡大図である。
【符号の説明】
【００６６】
１…光学レンズ、１ａ…第１レンズ曲面、１ｂ…第２レンズ曲面、
２…反射防止膜、
Ｌａ，Ｌｂ，Ｌｃ…３種類のレーザー光、
θ…入射角、
λ…反射防止膜の膜厚設計時のレーザー光への設計基準波長、
λｍ…見かけの波長、
λｍ・ｍｉｎ…最も短い見かけの波長、λｍ・ｍａｘ…最も長い見かけの波長。
【図１】
2006154085.tif 000006
【図２】
2006154085.tif 000007
【図３】
2006154085.tif 000008
【図４】
2006154085.tif 000009
【図５】
2006154085.tif 000010
【図６】
2006154085.tif 000011
【図７】
2006154085.tif 000012
【図８】
2006154085.tif 000013
【図９】
2006154085.tif 000014
【図１０】
2006154085.tif 000015